FR 2834240 A1 20030704 FR 0215641 A 20021211 10. est fixé à demeure sur le bras d'une presse (7). La présente invention se rapporte au domaine des papiers absorLants à usae sanitaire ou domestique. Elle vise notamment une feuille constituée d' au moins deux plis gaufrés douate de cellulose. pour une application comme papier toilette, mouchoir ou autres produits équivalents. Dans ce domaine, I'ouate de cellulose désigne un papier absortant de faible grarnrnage, de 10 à 40 g/m. I1 est généralement crêpé. La feuille peut être simple, dans ce cas désignée par le terrne ou multiple selon le nombre de plis. On profte de la capacité d'allongement de la structure conférée par le crêpage pour déforrner la feuille et lui donner de l'épaisseur. Cette opération a un effet aussi sur les caractéristiques de résistance mécanique t: de la feuille. Elle améliore notarurnent sa douceur et son moelleux. On procède à la déforrnation soit sur du papier à fort taux d'humidité, c'est-à-dire en partie humide de la machine à papier, soit sur du papier à faible tawc d'hurnidité, c'est-à-dire, après que la feuille a été fabriquée et séchée, en transforrnation. La présente invention concerne la o déformation du papier en partie sèche, déformation que l'on appellera ganfrage dans la suite de ce texte. De façon classique, la feuille est anfrée par le passage entre un cylindre à surface rigide et un cylindre réalisé en un matériau, par exemple en caoutchouc, qui se déforme lorsqu'il est comprimé sur la surface rigide. Sur cette dernière, on a façonné des picots selon le motif que l'on désire reproduire sur la feuille de papier. Les techniques de gravure des cylindres sont bien connues. Les motifs de gauDrage sont constitués le plus souvent d'une répétition de picots élémentaires de faible section transversale et de forme o géométrique simple. Les picots ont ainsi une forme générale tronconique à base circulaire ou ovale. Ils peuvent être aussi en tronc de pyramide à base polygonale. Aux picots sur le cylindre ganfreur, correspondent sur la feuille après gaufrage, des protubérances sur une face et des cavités sur l'autre face. En sortie de machine de ganfrage, les protubérances ont sensiblement le même contour que les picots. La hauteur des protubérances dépend quant à elle de la pression de ganfrage et de la pénétration plus ou moins grande du caoutchouc dans la gravure du cylindre gauEreur. On détermine une fréquence de répartition des protubérances plus ou moins élevée et une hauteur plus ou moins grande en fonction de l'usage auquel on destine le produit. On observe que la taille des picots est en fonction inverse de la fréquence de répartition. Pour une feuille dont on cherche à optimiser la capacité d'absorption, et destinée à l'essuyage comme essuie-tout ménager par exemple, le nombre de protubérances est compris entre 5 et 20 par cm2, et leur hauteur peut aller jusqu'à 2 mm. Leur o sommet est dans ce cas relativement large. La Demanderesse a développé, pour du papier toilette notarnment, des motifs dont le nombre d'éléments est supérieur, allant de 30 à 80 picots par cm2. Les picots sont alors de plus faible hauteur et ont une surface élémentaire au sommet également beaucoup plus faible. Elle est inférieure à 1 mm2. Un exemple de réalisation d'une feuille, à deux plis, est montré dans le brevet EP 426 548 Ce type de gaufrage que l'on désigne par miGro- ganfrage, concerne principalement les caractéristiques liées à l'épaisseur de la feuille. En effet, on sait qu'un ganfrage dont la densité de picots est relativement élevée, avec une faible hauteur de picots, présente une bonne o résistance à l'écrasement et paraît épaisse quand on la manipule. Un motif de ganfrage moins dense pour une méme hauteur de protubérance ne donne pas la même impression d'épaisseur. C'est le cas des motifs avec des picots de forme plus complexe et dont l'espacement entre eux est plus important que dans le cas de picots tronconiques. Le sommet de tels picots a une forme allongée, dite linéaire. La Demanderesse a développé une structure à gaufrage mixte, voir WO 97/27365, composée de deux plis d'ouate de cellulose de grammage compris entre 10 et 40 g/m2. Les deux plis sont gaufrés selon des motifs différents, et les protubérances sont disposées vers l'intérieur de la feuille o de manière à ménager entre elles des cavités. Un premier pli est ganfré selon un prernier motif composé d'éléments de motifs relativement espacés l es uns des autres et formés de premières protubéranc es à sommets de forme allongée. Le second pli est gaufré selon un second motif de 30 protubérances par cm2, de faible section transversale. En particulier, les éléments de motif du premier motif sont inscrits individuellement dans un polygone de surface allant de 2 à 6 cm2 et leur nombre est inférieur à 2000 par cm2. Les motifs de grande taille de cette rélisation donnent un aspect particulièrement attrayant à la feuille. Ils présentent cependant l'inconvénient de concentrer le collage sur ces zones. On risque donc d'obtenir un produit dont la tenue en main n'est pas homogène. La Demanderesse a souhaité développer une structure dont les motifs externes sont constitués de protubérances tronconiques; afin d'obtenir un o produit dont la tenue en main est homogène. Par ailleurs, ce type de protubérances permet d'obtenir une très grande variété de motifs sur le plan esthétique. La Demanderesse a cependant constaté que, si on utilisait pour le ganfrage du premier pli des picots tronconiques quelconques, on obtenait un produit avec un effet d'envers. Par effet d'envers, on entend la s formation d'une bosse sur la face extérieure du second pli. Cette bosse affecte la douceur à la surface de la feuille et lui donne un toucher rugué-ux. La Demanderesse a développé un procédé, couvert par la demande FR 00 06108, qui permet notamment d'améliorer la visibilité du produit en ganfrant davantage le pli extérieur tout en maintenant un niveau de o résistance satisfaisant, puisque le pli intérieur n'est pas gauEré. Cependant, lorsque les motifs sont constitués de protubérances sous forme d'éléments discrets (et non de lignes continues par exemple) l'effet d'envers est alors particulièrement marqué puisque le pli intérieur est lisse. La présente invention a donc comme objet un produit du type décrit précédemment qui ne présente notamment pas d'effet d'envers sur le second pli. Conformément à l'invention, une feuille d'au moins deux plis, un premier pli et un deuxième pli d'ouate de cellulose de grammage compris entre 10 et 40 g/m2, gautrés et assemblés de telle façon que les o protubérances définissant les motifs de ganfrage sont disposées vers l'intérieur de la feuille et ménagent entre elles des cavités, est caractérisée par le fait que le premier pli comprend des premières protubérances tronconiques dont la surface au sommet est comprise entre 0,3 mm et 4 mm2, le deuxième pli comprend des deuxièmes protubérances placées en s face des premières protubérances de telle sorte que lesdites premières protubérances ne puissent s'intercaler entre les deuxièmes protubérances. Le fait d'utiliser des motifs complémentaires, tels que les protubérances d'un premier pli qui ne puissent s'intercaler (sur le produit final) entre les protubérances d'un microgaufrage d'un deuxième pli pennet de limiter l'effet d'envers du produit. s On a constaté avec surprise que si les protubérances du premier pli venaient au contact du second pli par l'interrnédiaire des protubérances de ce dernier, I'effet d'envers était significativement diminué voire éliminé. En outre, une telle structure peut également perrnettre d'améliorer la visibilité du motif de ganfrage du premier pli. En effet, dans le cas d'un o micro-ganfrage, dont l'une des fonctions essentielles est d'augmenter l'épaisseur du produit, se situant au niveau du deuxième pli, il n'est alors plus nécessaire de noyer le motif de gautrage du premier pli dans du microgaufrage; par conséquent les premières protubérances peuvent être mises en valeur sur le plan visuel. s Avantageusement, le premier pli est en contact direct avec le second pli. Prétérentiellement, la surface au sommet des premières protubérances est comprise entre 0,5 mm2 et 2 mm2. En particulier la surface au sommet des deuxièmes protubérances est o comprise entre 0,03 et 1,2 mm2, notamment entre 0,10 et 0,8 mm2. La feuille selon l'un quelconque des modes de réalisation précédents, est caractérisée par le fait que les deuxièmes protubérances présentent une densité supérieure à 30 protubérances par cm2, de prétérence supérieure à protubérances par cm2. s La feuille selon un autre mode de réalisation de l'invention, est caractérisée en ce que le premier pli comprend en outre des deuxièmes protubérances du type de celles du deuxième pli. Dans ce cas particulier o les protubérances des deux plis sont tronconiques à base circulaire, on peut définir une relation entre les pas du o microgautrage du pli intérieur et les diamètres des deux types de protubérances. Cette relation garantit que les premières protubérances du premier pli ne puissent s'intercaler entre les deuxièmes protubérances du deuxième pli quelle que soit la façon dont les plis sont mis en correspondance. s Ainsi la feuille selon l'un des modes de réalisation de l'invention, est caractérisée en ce que les protubérances des deux plis sont tronconiques à base circulaire et répondent à l'inéquation suivante: D> (Psm2 + Pst2)/Pmax - d s o D est le diamètre au sommet des plus petites premières protubérances -du premier pli d est le diamètre au sommet des protubérances du microgautrage du deuxième pli Psm est le pas sens marche du microganfrage du deuxième pli o Pst est le pas sens travers du microganfrage du deuxième pli Pmax représente le plus grand des pas entre Psm et Pst. Selon un autre mode de réalisation, la feuille est caractérisée par le fait que l'un des premier et deuxième pli est un pli de fabrication s conventionnelle (CWP) et en ce qu'un autre pli est un pli issu d'une fabrication par soufflage d'air traversant (TAD). - L'invention porte également sur le procédé de gaufrage associé permettant notamment d'obtenir une feuille présentant les caractéristiques ,. enoncees c-dessus. o Le procédé de gautrage et d' assemblage d'une feuille est caractérisé par le fait qu'il comprend les étapes suivantes: a) gaufrage d'un premier pli sur un premier cylindre de gautrage comprenant des premiers picots de hauteur comprise entre 0,4 mm et 2 mm, et de surface au sommet comprise entre 0,3 mm2 et 4 mm2; b) gaufrage d'un deuxième pli sur un deuxième cylindre de ganfrage comprenant des picots de hauteur comprise entre 0,3 et 1 mm, de surface au sommet comprise entre 0,03 mm2 et 1,2 mm2 et dont la répartition est telle que lesdits premiers picots ne peuvent s'intercaler entre les deuxièmes picots; c) assemblage des plis avec disposition des premiers picots sur les deuxièmes picots tels que détinis à l'étape b). o Selon un autre mode de réalisation, le procédé de ganfrage et d ' assemblage d'une feuille est caractérisé par le fait qu ' il comprend les étapes suivantes: a) gautrage d'un premier pli sur un premier cylindre de gaufrage comprenant des premiers picots de hauteur comprise entre 0,4 mm et 2 mm, et de surface au sommet comprise entre 0,3 mm2 et 4 mm2; b) gaufrage d'un second pli sur un deuxième cylindre de gautrage comprenant des picots de hauteur comprise entre 0,3 et 1 rnm, de surface au sommet comprise entre 0?03 mm2 et 1,2 mm2 et dont la répartition est telle que lesdits premiers picots ne peuvent s'intercaler entre les deuxièmes picots; c) décollage du premier pli de la surface du cylindre, et mise en contact avec le second pli avec application d'un cylindre mareur pour assembler les deux plis. On décrit ci-après des modes de réalisation de l'invention en regard des dessins annexés sur lesquels: - la figure 1 représente, de façon schématique, une installation de o ganfrage et d'assemblage de deux plis d'ouate de cellulose, de type pointe à pointe, la figure 2 représente en coupe une feuille à deux plis, conforme à l'invention, obtenue à l'aide de l'installation de la figure 1, - la figure 3 représente en coupe une feuille à deux plis de 1'art s antérieur, - la fgure 4 représente une autre installation de gaufragé-- et d'assemblage de deux plis d'ouate de cellulose, de type " nested ", - la figure 5 représente en coupe une autre feuille à deux plis, conforme à l 'invention, obtenue à l 'aide de l 'installation de la figure 4, o - les figures 6a et 6b sont des dessins représentant des exemples de motifs de gautrage du premier pli selon un mode de réalisation de l'invention, - la figure 7 est un exemple de disposition des protubérances. La figure 1 représente une première installation de gautrage et d' assemblage pointe/pointe de deux plis d' ouate de cellulose pour constituer une feuille double. Elle comprend une première unité de gautrage avec un premier cylindre acier 10 coopérant avec un premier cylindre caoutchouc 30, et une o deuxième unité de gautrage avec un second cylindre acier 20 coopérant avec un second cylindre en caoutchouc 40. Le premier cylindre 10 est gravé selon un motif constitué de premiers picots 100 et le second cylindre 20 est gravé selon un motif constitué des deuxièmes picots 200. Les deux cylindres 10 et 20 sont parallèles entre eux et roulent sans glissement l'un sur l'autre. Les premiers picots l00 ont une hauteur comprise entre 0,4 et 2 mm. Leur surface au somrnet est choisie entre 0,3 et 4 mm2, mais plutôt entre 0,5 mm2 et 2 mrn7. La section transversale des picots est par exemple circulaire mais elle peut aussi être ovale. s Les seconds picots 200 ont une hauteur comprise entre 0,3 et l mm. Leur surface au somrnet est comprise entre 0,03 mm et 1,2 mm2 mais elle peut être comprise de préférence entre 0,l0 mm7 et 0, mm2. Dans la zone o les deuxièmes picots 200 viennent en contact avec les premiers picots la répartition est au moins de 30 picots pars cm7. o Un premier pli F 1 est guidé depuis une bobine mère, non représentée, jusqu'à venir autour du premier cylindre en caoutchouc 30. Elle passe entre l'intervalle de gautrage ménagé entre les deux cylindres 10 et 30 et épouse le relief du premier cylindre gravé l0 sous la pression du cylindre en caoutchouc 30. Des protubérances 100' sont ainsi formées sur le prernier pli. Le gramrnage dudit premier pli se situe par exemple entre 20 et 23 g/m2. Un deuxième pli F2 est guidé depuis une bobine mère, non représenté jusqu'à venir autour du second cylindre en caoutchouc 40. Il passe entre l'intervalle de gautrage ménagé entre les deux cylindres 20 et o 40 et épouse le relief du cylindre gravé 20 pour la formation de protubérances 200'. Le grarumage dudit deuxième pli peut être compris entre 18 et 21 g/m2. Les deux plis se rejoignent dans l'intervalle ménagé entre les cylindres 10 et 20. Si on dépose de la colle sur les sommets des protubérances 100' formées sur la première feuille, on associe les deux plis en les mettant en contact dans l'intervalle 10-20. On peut aussi assurer la cohésion des deux plis au moyen d'une installation de moletage en aval de l'intervalle 10-20. Conformément à l' invention, on définit en outre le motif du second cylindre 20 de gautrage de telle façon que les protubérances 100' du pli Fl soient toujours supportées par au moins une protubérance 200' du second pli F2 (figure 2). Si tel n'était pas le cas, et corume représenté sur la figure 3 qui illustre l'art antérieur, la protubérance 100' viendrait au contact direct du deuxième pli entre deux protubérances 200'. Il s'ensuivrait l'apparition d'une bosse sur la surface opposée créant au toucher un effet d'envers. La figure 4 montre de façon très schématique une installation de ganfrage en mode dit " nested ". Une première unité de ganfrage comprend un cylindre gravé I ON et un cylindre en caoutchouc 30N comme précédemment. L'installation comprend aussi une deuxième unité de gauf:rage avec un cylindre gravé 20N et un cylindre en caoutchouc 40N. Les deux unités sont placées de telle façon que les cylindres aciers ION et N soient espacés l'un de l'autre. Un cylindre marieur M coopère avec le cylindre lON pour lier les plis. Un premier pli Fl est ganfré entre les cylindres 30N et ION. Un second pli F2 est ganfré entre les cylir!dres 20N o et 40N. Le pli F2 se détache du cylindre 20N et vient s'appliquer contre le cylindre M. Le cylindre marieur appuie sur le pli F2. Dans la mesure o l'on a appliqué une pellicule de colle sur les sommets des protubérances lOO'N, les deux plis sont liés l'un à l'autre quand on considère le pli en aval du cylindre marieur. i5 Conformément à 1'invention, illustrce par la figure 5, le motif des protubérances 200'N assure que le sommet des protubérances lOO'N ne vient pas au contact direct du fond du pli F2 entre les deux protubérances 'N. Ainsi les protubérances 200'N en contact avec les protubérances lOO'N sont partiellement écrasées mais évitent la formation d'une bosse sur o le deuxième pli. Sans cette disposition l'effet d'envers serait fortement marqué puisque le cylindre marieur prend appui sur les sommets des protubérances lQO'N qui à ce moment sont supportées par le picot 1 OON de ganfrage. Selon le mode de réalisation de la figure 6a, le premier pli comprend s des protubérances 100' supportées par au moins une protobérance 200' du deuxième pli, et de moindre dimension. Selon un autre mode de réalisation du produit, le premier pli, illustré par la figure 6b, comprend en plus des premières protubérances, d'autres protubérances du type de celles du second pli, c'est-à-dire de moindre dimension. Dans l'un ou l'autre procédé, on peut en outre remplacer le collage des plis par le moletage qui est une technique connue de l'hornme de l'art. Par ailleurs, dans le cas de picots à base circulaire, on peut s'assurer à l'aide de l'inéquation ci-dessus que les grosses protubérances du premier pli ne puissent s'intercaler entre les protubérances du microganfrage du deuxième pli. Pour un type de micro-ganfrage, constitué de protubérances de 0,4 mm de diamètre d réparties selon une densité d'environ 80 picots/cm2, le pas sens marche Psm de ce motif est de l'ordre de 1,4 mm et le pas sens travers Pst de 1,75 mm. On trouve que le diamètre D des protubérances du premier pli doit être supérieur à 1,0 mm. On a représenté sur la figure 7 un exemple de répartition de ces protubérances. Elles sont disposées selon des rangées parallèles entre elles et en quinconce. On a procédé à un essai comparatif. On a utilisé un même papier tissu sur la même machine et dans les to mémes conditions opératoires. On a fabriqué deux séries de rouleaux de papier toilette: I'un selon l'art antérieur, l'autre conformément à 1'invention. Dans le premier produit, le second pli, qui se retrouve à l'intérieur quand la feuille est en rouleau, est lisse. Le premier pli, à l'extérieur, est l5 gautré avec un motif de gautrage constitué de fleurs, de grosses protubérances tronconiques à section circulaire dont le diamètre est- de l'ordre de 1,2 mm et de petits protubérances dont le diamètre est de l'ordre de 0,4 mm et qui sont répartis avec une densité de motif de 80 picots par cm2. Ce motif est représenté sur la figure 6b. Les deux plis sont collés par o les gros picots et les fleurs. Dans le deuxième produit, le pli intérieur est gaufré avec un motif composé uniquement de petites protubérances, de diamètre 0,4 mm et de densité 80 picots/cm2. Le pli extérieur est ganfré avec un motif identique au précédent, hormis le fait que l'on a retiré les petites protubérances. Ce s motif est représenté sur la figure 6a. Le produit est préférentiellement collé au niveau des grosses protubérances et des fleurs. On constate que les produits obtenus avec les deux procédés ont des caractéristiques similaires, hormis le niveau de douceur qui est supérieur o avec le deuxième produit. Cette différence de douceur s'explique par l'effet d'envers atténué dans la solution de l' invention au niveau des grosses protubérances. La méthode utilisée permet de tester et comparer la douceur de produits standards, des produits nouveaux et des produits concurrents par rapport à un témoin. Dans le cas o il s'agit de rouleaux de toilette, ceux-ci sont placés dans une bote témoin est à gauche. On enlève environ 30 feuilles par rouleau avant de la placer dans le distributeur (rétérence comprise). Test: Chaque testeur compare les échantillons les uns après les autres par rapport au témoin et donne pour chacun un niveau de douceur. o Un contrôleur note sur une feuille récapitulative le classement de chaque échantillon, le testeur étant repéré par une lettre. La feuille récapitulative comporte 7 catégories d'appréciation. Un coeffcient variant de +3 à -3 a été affecté à chaque catégorie: Pas de différence lorsque la douceur est semblable s Probablement plus doux lorsqu'après une courte hésitation une différence positive est perceptible â-vec le témoin Plus doux lorsque cette différence est sans hésitation Vraiment plus doux lorsque la douceur se démarque de façon évidente La méme appréc i ation est faite dans le s ens oppos é pour les pro duits moins doux. Après le passage du testeur, les 2 premières feuilles de chaque rouleau sont éliminées. Résultats: Une note est obtenue par catégorie d'appréciation de douceur en multipliant le nombre de testeurs par le coefficient. Le résultat s'obtient en divisant le total des notes par le nombre des testeurs. Testeurs: I1 est nécessaire de sélectionner un minimum de 10 personnes ayant une bonne acuité sensorielle. Ainsi avec l'un de nos produits classiques la douceur a été évaluée à 1,2 tandis qu'avec le nouveau produit objet de la présente demande, cette douceur est de 1,4, ce qui représente une amelioration significative. REVENDICATIO)IS 1.- Feuille comprenant au moins un premier et:n deuxième plis d'ouate de cellulose de gramrnage compris entre lO et 40 /m2. anfrés et assemblés de telle façon que les protubérances (100', 200': 100 N-, 200'N) définissant les motifs de ganfrage sont disposées vers l intérieur de la feuille et ménagent entre elles des cavités, caractérisée par le fait que le premier pli (Fl) comprend des premières protubérances (100'; lOO'N) tronconiques dont la surface au sommet est comprise entre 0,3 mm2 et 4 mm2, le o deuxième pli (F2) comprend des deuxièmes protubérances (200'; 200'N) placées en face des premières protubérances (100'; lOO'N) de telle sorte que lesdites premières protubérances (100'; lOON) ne puissent s'intercaler entre les deuxièmes protubérances (200'; 200'N). 2.- Feuille selon la revendication précédente, caractérisée par le fait que le premier pli (F l) est en contact direct avec le deuxième pli (F2) - - 3 - Feuille selon l'une des revendications précédentes, caractérisée par le fait que la surface au sommet des premières protobérances (100'; lOO'N) o est comprise entre 0,5 mm2 et 2 mm2. 4.- Feuille selon l'une des revendications précédentes, caractérisé par le fait que la surface au sommet des deuxièmes protubérances (200'; 200'N) est comprise entre 0,03 mm2 et 1,2 mm2. 5.- Feuille selon la revendication précédente, caractérisé par le fait que la surface au sommet des deuxièmes protobérances (200'; 200'N) est comprise entre 0,10 mm2 et 0,8 mm2. o 6.- Feuille selon l'une quelconque des revendications précédentes, caractérisée en ce que les deuxièmes protubérances (200'; 200'N) présentent une densité supérieure à 30 protubérances par cm2, de prétérence supérieure à 40. 7.- Feui]le selon l'une quelconque des revendications precédentes, caractérisée en ce que le premier pli comprend en outre des deu.xièmes prohbérances de moindre di.mension.que les premi.ères. 8.- Feuille selon l'une quelconque des e;-endications précédentes, carctérisée en ce que les prouberances des ex plis sont tronconiques à base circulaire et répondent à l'inequation sui-^ne: D > (Psm Pst)Pmax - c o D est le diamétre au sormme. des plus petites premières o protubérances du premier pli (F l) j,i d est le diamètre au somrnet des pro.bérances du microgautrage du deuxième pli (F9) Psm est ie pas sens marche du mic.ocautrage du deuxième pli (F2) s Pst est la pas sens travers du microgaurrae du deuxième pli (F9) Pmax représente le plus grand des pas entre Psm et Pst. 9.- Feu.ille selon l'une des revendications précédentes, caractérisce e:n ce que l'un de s premier et deuxiè me pli de fabrication c onventionnelle (CWP) 0 et en ce qu'un autre pli est un pli i.ssu d'une fabrication par soufflage d'air traersant (TAD). l O.- Procédé de gautrage et d'assemblage d'une feuille selon l'une quelconque des revendications l à 9, ayant au moins un premier et un s deuxième plis d'ouate de cellulose, caractérisé par le fait qu'il comprend les étapes suivantes: a) gautrage d'un premier pli sur un premier cylindre de gautrage comprenant des premiers picots de hauteur comprise entre 0,4 mm et 2 mm, et de surface au sommet comprise entre 0,3 rnm2 et 4 mm2; b) ganfrage d'un deuxième pli sur un deuxième cylindre de gaufrage comprenant des picots de hauteur comprise entre 0,3 et l mm, de surface au sornmet compnse entre 0,03 mm2 et 1,2 mm2 et dont la répartition est telle que lesdits premiers picots ne peuvent siincercaler entTe les deuxièmes picots. s c) assemblage des plis avec disposition des premiers picots sur les deuxièmes picots tçls que définis à l'étape b). 11.- Procédé de ganfrage et d'assemblage d'une feuille à au moins un premier et un deuxième pli d'ouate de cellulose selon l'une des revendications 1 à 9, caractérisé par le fait qu'il comprend les étapes s suivantes: a) ganfrage d'un premier pli sur un premier cylindre de gautrage comprenant des premiers picots de hauteur comprise entre 0,4 mm et 2 mm, et de surface au sommet comprise entre 0,3 mm2 et 4 mm2. b) ganfrage d'un second pli sur un deuxième cylindre de gautrage o comprenant des picots de hauteur comprise entre 0,3 et 1 mm, de surface au sommet comprise entre 0,03 mm2 et 1,2 mm2 et dont la répartition est telle que lesdits premiers picots ne peuvent s'intercaler entre les deuxièmes picots. c) décollage du premier pli de la surface du cylindre, et mise en contact avec le second pli avec application d'un cylindre marieur pour assembler les deux plis. - 12.- Procédé selon l'une des revendications 10 et 11, caractérisé par le fait que l'on assemble les deux plis l'un à l'autre par application de colle sur les o sommets des premières protubérances. 13.- Procédé selon i'une des revendications 10 et 11, caractérisé par le fait